СПОСОБ ПАЙКИ

1. Способ (300) пайки, включающий:
обеспечение (310) первой детали (110) и второй детали (120); при этом по меньшей мере первая часть (112) первой детали выполнена для вставления внутрь второй части (122) второй детали;
предварительное нанесение (330) несамофлюсующегося припоя (116) на первую часть и/или вторую часть;
термообработку (340) первой части и/или второй части, чтобы создать разность температур между первой частью и второй частью;
вставление (350) первой части во вторую часть;
нагревание (360) первой части и/или второй части, чтобы расплавить несамофлюсующийся припой; и
при этом первую часть соединяют со второй частью с помощью пайки.
2. Способ пайки по п.1, в котором несамофлюсующийся припой (116) представляет собой сплав BAg-18.
3. Способ пайки по п.1, в котором стадия (340) термообработки дополнительно включает:
охлаждение первой части, чтобы вызвать тепловое сжатие первой части.
4. Способ пайки по п.3, в котором стадию охлаждения осуществляют путем погружения первой части в азотную ванну.
5. Способ пайки по п.1, в котором стадия (340) термообработки дополнительно включает:
подогрев второй части, чтобы вызвать тепловое расширение второй части.
6. Способ пайки по п.5, в котором стадию подогрева осуществляют путем индукционного нагревания.
7. Способ пайки по п.6, в котором на стадии подогрева вторую часть нагревают до приблизительно 205-260°С (400-500°F).
8. Способ пайки по п.1, в котором стадию нагревания осуществляют с помощью индукционного нагревания.
9. Способ пайки по п.8, в котором на стадии нагревания первую часть и/или вторую часть нагревают до приблизительно 650-815°С (1200-1500°F).
10. Способ пайки по п.1, в котором после стадии нагревания не выполняют стадию очистки.